(57)【要約】【課題】搬送やアライナへの設置等の取扱いにおいて、遮光膜周縁部分の剥離が防止され、遮光膜の剥離に起因するパーティクルの発生を抑止することができるフォトマスクブランクを提供する。【解決手段】透光性基板１の主表面の周縁に沿った外周部分を非形成領域としてこの主表面上に遮光膜２を形成する成膜工程と、遮光膜２が形成された領域を含む領域にレジスト膜３を塗布することによって遮光膜２の周縁をレジスト膜３によって覆う塗布工程と、塗布されたレジスト膜３の周縁部分を除去して遮光膜２の周縁部分を露出させるレジスト周縁除去工程とにより、フォトマスクブランクを製造する。【選択図】図１
2008083194.tif 000002
【特許請求の範囲】
【請求項１】
透光性基板の主表面上に遮光膜が形成され、この遮光膜上にレジスト膜が形成されたフォトマスクブランクにおいて、
上記レジスト膜の形成された領域より上記遮光膜の形成された領域が大きく、上記遮光膜の周縁部分が上記レジスト膜の周縁より外側に露出している
ことを特徴とするフォトマスクブランク。
【請求項２】
透光性基板の主表面上に遮光膜が形成され、この遮光膜上にこの遮光膜を覆ってレジスト膜が形成されたフォトマスクブランクにおいて、
上記レジスト膜は、上記遮光膜の周縁部分を覆う領域が露光されている
ことを特徴とするフォトマスクブランク。
【請求項３】
透光性基板の主表面上に遮光膜を形成する成膜工程と、前記遮光膜上にレジスト膜を塗布する塗布工程とを有するフォトマスクブランクの製造方法において、
上記成膜工程においては、上記透光性基板の主表面の周縁に沿った外周部分を上記遮光膜の非形成領域とし、
上記塗布工程においては、上記遮光膜が形成された領域を含む領域にレジスト膜を塗布することによって、上記遮光膜の周縁をレジスト膜によって覆い、
上記塗布工程の後に、塗布されたレジスト膜の周縁部分を除去することによって、上記遮光膜の周縁部分を露出させるレジスト周縁除去工程を有する
ことを特徴とするフォトマスクブランクの製造方法。  
【請求項４】
上記レジスト周縁除去工程は、上記透光性基板の裏面側から露光することによって上記遮光膜をフォトマスクとして上記レジスト膜の周縁部分を感光させ、後工程における現像による除去を可能とする工程と、
レジスト膜の周縁部分を現像によって除去する後工程とからなる
ことを特徴とする請求項３記載のフォトマスクブランクの製造方法。
【請求項５】
透光性基板の主表面上に遮光膜を形成する成膜工程と、前記遮光膜上にレジスト膜を塗布する塗布工程とを有するフォトマスクブランクの製造方法において、
上記塗布工程においては、上記遮光膜が形成された領域を含む領域にレジスト膜を塗布することによって、上記遮光膜の周縁をレジスト膜によって覆い、
上記塗布工程の後に、塗布されたレジスト膜の周縁部分を除去することによって、上記遮光膜の周縁部分を露出させるレジスト周縁除去工程を有する
ことを特徴とするフォトマスクブランクの製造方法。  
【請求項６】
上記レジスト周縁除去工程は、レジスト膜を除去する領域に選択的に露光してレジスト膜を感光させ、後工程における現像による除去を可能とする工程と、
レジスト膜の周縁部分を現像によって除去する後工程とからなる
ことを特徴とする請求項３、または、請求項５記載のフォトマスクブランクの製造方法。
【請求項７】
上記レジスト周縁除去工程は、上記レジスト膜の周縁部分に溶剤を接触させることによって該レジスト膜の周縁部分を除去する
ことを特徴とする請求項３、または、請求項５記載のフォトマスクブランクの製造方法。
【請求項８】
透光性基板の主表面上に遮光膜を形成する成膜工程と、前記遮光膜上にレジスト膜を塗布する塗布工程とを有するフォトマスクブランクの製造方法において、
上記塗布工程においては、上記レジストの塗布領域を上記遮光膜の形成領域よりも小さくし、上記遮光膜の周縁部分を露出した状態とする
ことを特徴とするフォトマスクブランクの製造方法。  
【請求項９】
透光性基板の主表面上に遮光膜が形成され、この遮光膜上にレジスト膜が形成されたフォトマスク中間体において、
上記透光性基板の主表面の周縁に沿った外周部分に上記遮光膜及び上記レジスト膜の非形成領域を有し、
上記遮光膜及び上記レジスト膜の周縁の位置は、上記透光性基板の主表面に対する垂直方向に一致している
ことを特徴とするフォトマスク中間体。
【請求項１０】
透光性基板の主表面上に所定のパターンが形成された遮光膜を備えるフォトマスクにおいて、
上記透光性基板の主表面の周縁に沿った外周部分に、上記遮光膜が形成されない非形成領域を有し、
上記非形成領域に臨む上記遮光膜の周縁の端面近傍において、該遮光膜の膜厚がこの遮光膜の設定膜厚未満となっている領域が、該遮光膜と上記非形成領域との境界からの距離が５００μｍ未満の領域となっている
ことを特徴とするフォトマスク。
【請求項１１】
上記遮光膜の膜厚がこの遮光膜の設定膜厚未満となっている領域は、膜厚が設定膜厚の９８％未満となっている領域である
ことを特徴とする請求項１０記載のフォトマスク。
【請求項１２】
透光性基板の主表面上に所定のパターンが形成された遮光膜を備えるフォトマスクにおいて、
上記透光性基板の主表面の周縁に沿った外周部分に、上記遮光膜が形成されない非形成領域を有し、
上記非形成領域に臨む上記遮光膜の周縁の端面は、この遮光膜に対するエッチング処理がなされた被エッチング領域との界面となっている
ことを特徴とするフォトマスク。
【請求項１３】
透光性基板の主表面上に遮光膜が形成され遮光膜上にレジスト膜が形成されたフォトマスクブランクを用いて、前記遮光膜に所定のパターンを形成するフォトマスクの製造方法において、
上記遮光膜の周縁部分の所定の幅の領域を除去する工程を有する
ことを特徴とするフォトマスクの製造方法。
【請求項１４】
透光性基板の主表面上に遮光膜が形成され遮光膜上にレジスト膜が形成され、このレジスト膜が形成された領域よりも前記遮光膜が形成された領域が大きく前記遮光膜の周縁部分が前記レジスト膜の周縁より外側に露出しているフォトマスクブランクを用いて、前記遮光膜に所定のパターンを形成するフォトマスクの製造方法であって、
上記レジスト膜に対して上記所定のパターンを露光し、現像してレジストパターンを形成する工程と、
上記レジストパターンをマスクとして、上記遮光膜を選択的に除去することによって、この遮光膜に上記所定のパターンを形成するとともに、上記レジスト膜の周縁より外側に露出した上記遮光膜の周縁部分を除去する工程と
を有することを特徴とするフォトマスクの製造方法。
【請求項１５】
透光性基板の主表面上に遮光膜が形成され遮光膜上にレジスト膜が形成され、このレジスト膜の前記遮光膜の周縁部分を覆う領域が露光されているフォトマスクブランクを用いて、前記遮光膜に所定のパターンを形成するフォトマスクの製造方法であって、
上記レジスト膜に対して上記所定のパターンを露光し、現像してレジストパターンを形成する工程と、
上記レジストパターンをマスクとして、上記遮光膜を選択的に除去することによって、この遮光膜に上記所定のパターンを形成するとともに、上記レジスト膜の周縁より外側に露出した上記遮光膜の周縁部分を除去する工程と
を有することを特徴とするフォトマスクの製造方法。
【請求項１６】
透光性基板の主表面上に遮光膜が形成され遮光膜上にレジスト膜が形成されたフォトマスクブランクを用いて、前記遮光膜に所定のパターンを形成するフォトマスクの製造方法において、
上記レジスト膜に対して上記所定のパターンを露光する工程、及び、上記レジスト膜の前記遮光膜の周縁部分に相当する領域に対して露光する工程と、
上記レジスト膜を現像してレジストパターンを形成する工程と、
上記レジストパターンをマスクとして、上記遮光膜を選択的に除去することによって、この遮光膜に上記所定のパターンを形成するとともに、上記レジスト膜の周縁より外側に露出した上記遮光膜の周縁部分を除去する工程と
を有することを特徴とするフォトマスクの製造方法。
【請求項１７】
除去される上記遮光膜の周縁部分は、膜厚が前記遮光膜の設定膜厚未満となっている領域の少なくとも一部を含む
ことを特徴とする請求項１３乃至請求項１６のいずれか一に記載のフォトマスクの製造方法。
【請求項１８】
請求項１０乃至請求項１１のいずれか一に記載のフォトマスク、もしくは、請求項１３乃至請求項１７のいずれか一に記載のフォトマスクの製造方法により製造されたフォトマスクを用いて、このフォトマスクの遮光膜に形成されたパターンを、レーザ光源を有する描画機により、被転写体に転写する
ことを特徴とするパターンの転写方法。
【発明の詳細な説明】
【技術分野】
【０００１】
本発明は、リソグラフィー技術においてパターンの転写に用いられるフォトマスク及びその素材原版であるフォトマスクブランク、これらの製造方法、並びに、フォトマスク中間体及びパターンの転写方法に関する。
【背景技術】
【０００２】
従来、リソグラフィー技術においては、フォトマスクを用いて、パターンの転写が行われている。フォトマスクは、フォトマスクブランクを素材原版として、製造されている。
【０００３】
フォトマスクブランクは、石英ガラス等からなる透光性基板の主表面上に、例えば、クロムを主成分とする遮光膜が形成されて構成されている。このようなフォトマスクブランクの製造においては、まず、石英ガラス等を精密研磨して、透光性基板を得る（研磨工程）。次に、得られた透光性基板の主表面に、スパッタリング等により、例えば、クロムを主成分とする遮光膜を形成する（成膜工程）。
【０００４】
そして、フォトマスクは、フォトマスクブランクの遮光膜上にレジスト膜を塗布し（塗布工程）、このレジスト膜を選択的に露光し（露光工程）、露光したレジスト膜を現像し、エッチング処理を行って、遮光膜をパターニングすること（エッチング処理工程）により製造される。
【０００５】
ところで、フォトマスク及びフォトマスクブランクのいずれにおいても、これを各工程間で搬送するとき等は、透光性基板の外周部や側面部が把持される。このとき、把持しろとなる透光性基板の外周部や側面部に形成された遮光膜は、把持によって剥がれる虞れがある。遮光膜が剥がれると、剥離物がパーティクルとして遮光膜パターンに付着し、遮光膜残り等の欠陥が生じる原因となる。そして、このような剥離物を除去するためには、フォトマスクブランク、または、フォトマスクの洗浄回数を増加せざるを得ない。
【０００６】
そこで、フォトマスクブランクの外周部分に遮光膜を形成しないようにして、フォトマスクブランクを把持するときの遮光膜の剥離物（パーティクル）の発生を低減することが提案されている。すなわち、特許文献１には、透光性基板の周縁部分を除いた部分のみに遮光膜を形成し、透光性基板の周縁部分を遮光膜の未成膜領域としたレーザ描画用のフォトマスクブランクが記載されている。このフォトマスクブランクにおいて、透光性基板のサイズは、一辺が３００ｍｍ以上であり、遮光膜の未成膜領域の幅が３ｍｍ以上となっている。このフォトマスクブランクにおいては、取扱う際において、特に、外周部分や側面部分を把持するにあたって、透光性基板の側面からのパーティクルの発生が防止されるとしている。
【０００７】
【特許文献１】国際公開２００４／０５１３６９号パンフレット
【発明の開示】
【発明が解決しようとする課題】
【０００８】
上述の特許文献１に記載されたフォトマスクブランクにおいては、透光性基板の外周部分や側面部分からの遮光膜の剥離が防止され、パーティクルの発生防止に一定の効果があるようにみえる。
【０００９】
しかしながら、このフォトマスクブランクの遮光膜の成膜工程において、例えば、スパッタ法によって成膜する場合には、未成膜領域を形成するために、スパッタリングマスクを用いてマスキングを行う。このとき、成膜領域と未成膜領域との境界付近では、スパッタリングマスクの隙間から回り込んだスパッタ素材が透光性基板に付着し、遮光膜の設定膜厚よりも小さな膜厚で、かつ、膜厚の不均一な膜が形成されてしまう。このような膜は、多くの場合、透光性基板の周縁側に向けて徐々に膜厚が減少している状態に形成される。
【００１０】
このような膜は、膜厚の不均一さゆえに剥離し易く、フォトマスクブランクの搬送やアライナ（露光機）へ取付け、その他の多くの場面において剥離し、パーティクルとしてフォトマスクに付着することが避けられない。
【００１１】
そのため、このフォトマスクブランクにおいては、遮光膜残り等、露光時の支障が生ずることが避けられず、また、このようなパーティクルを除去するために、例えば、ペリクル形成前における洗浄回数を増加せざるを得ない。
【００１２】
そこで、本発明は、上述の実情に鑑みて提案されるものであって、搬送やアライナへの設置等の取扱いにおいて、遮光膜周縁部分の剥離が防止され、遮光膜の剥離に起因するパーティクルの発生を抑止することができるフォトマスクブランク及びこのようなフォトマスクブランクの製造方法を提供することを目的とする。
【００１３】
また、本発明は、このようなフォトマスクブランクを用いることによって、フォトマスクブランクの搬送やアライナへの設置等の取扱いにおいて、遮光膜周縁部分の剥離が防止され、遮光膜の剥離に起因するパーティクルの発生が抑止され、生産性の向上されたフォトマスク中間体及びフォトマスク、並びに、このようなフォトマスクの製造方法を提供することを目的とする。
【００１４】
すなわち、本発明は、フォトマスクの製造において、露光工程の歩留を格段に向上させ、フォトマスク製造工程中の洗浄（ペリクル形成前の洗浄）回数を減少させることを可能として、生産性を向上させることを目的とする。
【００１５】
さらに、本発明は、このようなフォトマスクを用いたパターンの転写方法を提供することを目的とする。
【課題を解決するための手段】
【００１６】
前述の課題を解決し、前記目的を達成するため、本発明に係るフォトマスクブランクは、以下の構成のいずれか一を有するものである。
【００１７】
〔構成１〕
透光性基板の主表面上に遮光膜が形成されこの遮光膜上にレジスト膜が形成されたフォトマスクブランクにおいて、レジスト膜の形成された領域より遮光膜の形成された領域が大きく、遮光膜の周縁部分がレジスト膜の周縁より外側に露出していることを特徴とするものである。
【００１８】
なお、本発明において、「透光性基板の主表面上に遮光膜が形成」及び「遮光膜上にレジスト膜が形成」等の表現において、「上に」は、直接であってもよいし、他の膜を介した間接的なものであってもよい。以下の各構成においても同様である。
【００１９】
〔構成２〕
透光性基板の主表面上に遮光膜が形成されこの遮光膜上にこの遮光膜を覆ってレジスト膜が形成されたフォトマスクブランクにおいて、レジスト膜は、遮光膜の周縁部分を覆う領域が露光されていることを特徴とするものである。
【００２０】
本発明に係るフォトマスクブランクの製造方法は、以下の構成のいずれか一を有するものである。
【００２１】
〔構成３〕
透光性基板の主表面上に遮光膜を形成する成膜工程と遮光膜上にレジスト膜を塗布する塗布工程とを有するフォトマスクブランクの製造方法において、成膜工程においては、透光性基板の主表面の周縁に沿った外周部分を遮光膜の非形成領域とし、塗布工程においては、遮光膜が形成された領域を含む領域にレジスト膜を塗布することによって遮光膜の周縁をレジスト膜によって覆い、塗布工程の後に、塗布されたレジスト膜の周縁部分を除去することによって、遮光膜の周縁部分を露出させるレジスト周縁除去工程を有することを特徴とするものである。
【００２２】
〔構成４〕
構成３を有するフォトマスクブランクの製造方法において、レジスト周縁除去工程は、透光性基板の裏面側から露光することによって遮光膜をフォトマスクとしてレジスト膜の周縁部分を感光させ後工程における現像による除去を可能とする工程と、レジスト膜の周縁部分を現像によって除去する後工程とからなることを特徴とするものである。
【００２３】
〔構成５〕
透光性基板の主表面上に遮光膜を形成する成膜工程と遮光膜上にレジスト膜を塗布する塗布工程とを有するフォトマスクブランクの製造方法において、塗布工程においては、遮光膜が形成された領域を含む領域にレジスト膜を塗布することによって遮光膜の周縁をレジスト膜によって覆い、塗布工程の後に、塗布されたレジスト膜の周縁部分を除去することによって、遮光膜の周縁部分を露出させるレジスト周縁除去工程を有することを特徴とするものである。
【００２４】
〔構成６〕
構成３、または、構成５を有するフォトマスクブランクの製造方法において、レジスト周縁除去工程は、レジスト膜を除去する領域に選択的に露光してレジスト膜を感光させ後工程における現像による除去を可能とする工程と、レジスト膜の周縁部分を現像によって除去する後工程とからなることを特徴とするものである。
【００２５】
〔構成７〕
構成３、または、構成５を有するフォトマスクブランクの製造方法において、レジスト周縁除去工程は、レジスト膜の周縁部分に溶剤を接触させることによって該レジスト膜の周縁部分を除去することを特徴とするものである。
【００２６】
〔構成８〕
透光性基板の主表面上に遮光膜を形成する成膜工程と遮光膜上にレジスト膜を塗布する塗布工程とを有するフォトマスクブランクの製造方法において、塗布工程においては、レジストの塗布領域を遮光膜の形成領域よりも小さくし、遮光膜の周縁部分を露出した状態とすることを特徴とするものである。
【００２７】
本発明に係るフォトマスク中間体は、以下の構成を有するものである。
【００２８】
〔構成９〕
透光性基板の主表面上に遮光膜が形成されこの遮光膜上にレジスト膜が形成されたフォトマスク中間体において、透光性基板の主表面の周縁に沿った外周部分に遮光膜及びレジスト膜の非形成領域を有し、遮光膜及びレジスト膜の周縁の位置は、透光性基板の主表面に対する垂直方向に一致していることを特徴とするものである。
【００２９】
本発明に係るフォトマスクは、以下の構成のいずれか一を有するものである。
【００３０】
〔構成１０〕
透光性基板の主表面上に所定のパターンが形成された遮光膜を備えるフォトマスクにおいて、透光性基板の主表面の周縁に沿った外周部分に遮光膜が形成されない非形成領域を有し、非形成領域に臨む遮光膜の周縁の端面近傍において、該遮光膜の膜厚がこの遮光膜の設定膜厚未満となっている領域が、該遮光膜と非形成領域との境界からの距離が５００μｍ未満の領域となっていることを特徴とするものである。
【００３１】
〔構成１１〕
構成１０を有するフォトマスクにおいて、遮光膜の膜厚がこの遮光膜の設定膜厚未満となっている領域は、膜厚が設定膜厚の９８％未満となっている領域であることを特徴とするものである。
【００３２】
〔構成１２〕
透光性基板の主表面上に所定のパターンが形成された遮光膜を備えるフォトマスクにおいて、透光性基板の主表面の周縁に沿った外周部分に遮光膜が形成されない非形成領域を有し、非形成領域に臨む遮光膜の周縁の端面は、この遮光膜に対するエッチング処理がなされた被エッチング領域との界面となっていることを特徴とするものである。
【００３３】
本発明に係るフォトマスクの製造方法は、以下の構成のいずれか一を有するものである。
【００３４】
〔構成１３〕
透光性基板の主表面上に遮光膜が形成され遮光膜上にレジスト膜が形成されたフォトマスクブランクを用いて遮光膜に所定のパターンを形成するフォトマスクの製造方法において、遮光膜の周縁部分の所定の幅の領域を除去する工程を有することを特徴とするものである。
【００３５】
〔構成１４〕
透光性基板の主表面上に遮光膜が形成され遮光膜上にレジスト膜が形成されこのレジスト膜が形成された領域よりも遮光膜が形成された領域が大きく遮光膜の周縁部分がレジスト膜の周縁より外側に露出しているフォトマスクブランクを用いて遮光膜に所定のパターンを形成するフォトマスクの製造方法であって、レジスト膜に対して所定のパターンを露光し現像してレジストパターンを形成する工程と、レジストパターンをマスクとして遮光膜を選択的に除去することによって、この遮光膜に所定のパターンを形成するとともにレジスト膜の周縁より外側に露出した遮光膜の周縁部分を除去する工程とを有することを特徴とするものである。
【００３６】
〔構成１５〕
透光性基板の主表面上に遮光膜が形成され遮光膜上にレジスト膜が形成されこのレジスト膜の遮光膜の周縁部分を覆う領域が露光されているフォトマスクブランクを用いて遮光膜に所定のパターンを形成するフォトマスクの製造方法であって、レジスト膜に対して所定のパターンを露光し現像してレジストパターンを形成する工程と、レジストパターンをマスクとして遮光膜を選択的に除去することによって、この遮光膜に所定のパターンを形成するとともにレジスト膜の周縁より外側に露出した遮光膜の周縁部分を除去する工程とを有することを特徴とするものである。フォトマスクの製造方法において、
〔構成１６〕
透光性基板の主表面上に遮光膜が形成され遮光膜上にレジスト膜が形成されたフォトマスクブランクを用いて遮光膜に所定のパターンを形成するフォトマスクの製造方法において、レジスト膜に対して所定のパターンを露光する工程及びレジスト膜の遮光膜の周縁部分に相当する領域に対して露光する工程と、レジスト膜を現像してレジストパターンを形成する工程と、レジストパターンをマスクとして遮光膜を選択的に除去することによって、この遮光膜に所定のパターンを形成するとともにレジスト膜の周縁より外側に露出した遮光膜の周縁部分を除去する工程とを有することを特徴とするものである。
【００３７】
〔構成１７〕
構成１３乃至構成１６のいずれか一を有するフォトマスクの製造方法において、除去される遮光膜の周縁部分は、膜厚が遮光膜の設定膜厚未満となっている領域の少なくとも一部を含むことを特徴とするものである。
【００３８】
本発明に係るパターンの転写方法は、以下の構成を有するものである。
【００３９】
〔構成１８〕
構成１０乃至構成１１のいずれか一を有するフォトマスク、もしくは、構成１３乃至構成１７のいずれか一を有するフォトマスクの製造方法により製造されたフォトマスクを用いて、このフォトマスクの遮光膜に形成されたパターンを、レーザ光源を有する描画機により、被転写体に転写することを特徴とするものである。
【発明の効果】
【００４０】
構成１を有する本発明に係るフォトマスクブランクにおいては、レジスト膜の形成された領域より遮光膜の形成された領域が大きく、遮光膜の周縁部分がレジスト膜の周縁より外側に露出しているので、後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４１】
構成２を有する本発明に係るフォトマスクブランクにおいては、レジスト膜は、遮光膜の周縁部分を覆う領域が露光されているので、後工程において、レジスト膜の遮光膜の周縁部分を覆う領域が現像されて除去され、さらに後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４２】
構成３を有する本発明に係るフォトマスクブランクの製造方法においては、レジスト膜を塗布する塗布工程の後に、塗布されたレジスト膜の周縁部分を除去することによって、遮光膜の周縁部分を露出させるので、後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４３】
構成４を有する本発明に係るフォトマスクブランクの製造方法においては、透光性基板の裏面側から露光することによって遮光膜をフォトマスクとしてレジスト膜の周縁部分を感光させ後工程における現像による除去を可能とし、レジスト膜の周縁部分を現像によって除去するので、さらに後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４４】
構成５を有する本発明に係るフォトマスクブランクの製造方法においては、レジスト膜を塗布する塗布工程の後に、塗布されたレジスト膜の周縁部分を除去することによって、遮光膜の周縁部分を露出させるので、後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４５】
構成６を有する本発明に係るフォトマスクブランクの製造方法においては、レジスト膜を除去する領域に選択的に露光してレジスト膜を感光させ後工程における現像による除去を可能とし、レジスト膜の周縁部分を現像によって除去するので、さらに後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４６】
構成７を有する本発明に係るフォトマスクブランクの製造方法においては、レジスト膜の周縁部分に溶剤を接触させることによって該レジスト膜の周縁部分を除去するので、後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４７】
構成８を有する本発明に係るフォトマスクブランクの製造方法においては、レジスト膜を塗布する塗布工程において、レジストの塗布領域を遮光膜の形成領域よりも小さくし、遮光膜の周縁部分を露出した状態とするので、後工程において、遮光膜の周縁部分が除去される。遮光膜の周縁部分が除去されることにより、遮光膜周縁部分の剥離が防止され、遮光膜の剥離に起因するパーティクルの発生が抑止される。
【００４８】
このように、本発明においては、フォトマスクの使用に際しての搬送、アライナへの設置等のハンドリングにおいて、遮光膜周縁部分の剥離が生じないため、剥離遮光膜に起因するパーティクルの発生が抑止される。
【００４９】
すなわち、本発明は、搬送やアライナへの設置等の取扱いにおいて、遮光膜周縁部分の剥離が防止され、遮光膜の剥離に起因するパーティクルの発生を抑止することができるフォトマスクブランク及びこのようなフォトマスクブランクの製造方法を提供することができるものである。
【００５０】
そして、構成９を有する本発明に係るフォトマスク中間体においては、透光性基板の主表面の周縁に沿った外周部分に遮光膜及びレジスト膜の非形成領域を有し、遮光膜及びレジスト膜の周縁の位置は、透光性基板の主表面に対する垂直方向に一致しているので、遮光膜周縁部分の剥離が防止され、遮光膜の剥離に起因するパーティクルの発生が抑止されている。
【００５１】
構成１０を有する本発明に係るフォトマスクにおいては、透光性基板の主表面の周縁に沿った外周部分に遮光膜が形成されない非形成領域を有し、非形成領域に臨む遮光膜の周縁の端面近傍において、該遮光膜の膜厚がこの遮光膜の設定膜厚未満となっている領域が、該遮光膜と非形成領域との境界からの距離が５００μｍ未満の領域となっているので、遮光膜周縁部分の剥離が防止され、遮光膜の剥離に起因するパーティクルの発生が抑止されている。
【００５２】
構成１１を有する本発明に係るフォトマスクにおいては、遮光膜の膜厚がこの遮光膜の設定膜厚未満となっている領域は、膜厚が設定膜厚の９８％未満となっている領域であるので、遮光膜周縁部分の剥離が防止され、遮光膜の剥離に起因するパーティクルの発生が抑止されている。
【００５３】
構成１２を有する本発明に係るフォトマスクにおいては、透光性基板の主表面の周縁に沿った外周部分に遮光膜が形成されない非形成領域を有し、非形成領域に臨む遮光膜の周縁の端面は、この遮光膜に対するエッチング処理がなされた被エッチング領域との界面となっているので、遮光膜周縁部分の剥離が防止され、遮光膜の剥離に起因するパーティクルの発生が抑止されている。
【００５４】
構成１３を有する本発明に係るフォトマスクの製造方法においては、遮光膜の周縁部分の所定の幅の領域を除去するので、遮光膜周縁部分の剥離が防止され、遮光膜の剥離に起因するパーティクルの発生が抑止される。
【００５５】
構成１４を有する本発明に係るフォトマスクの製造方法においては、レジスト膜の周縁より外側に露出した遮光膜の周縁部分を除去するので、遮光膜周縁部分の剥離が防止され、遮光膜の剥離に起因するパーティクルの発生が抑止される。
【００５６】
構成１５を有する本発明に係るフォトマスクの製造方法においては、レジスト膜の周縁より外側に露出した遮光膜の周縁部分を除去するので、遮光膜周縁部分の剥離が防止され、遮光膜の剥離に起因するパーティクルの発生が抑止される。
【００５７】
構成１６を有する本発明に係るフォトマスクの製造方法においては、レジスト膜の周縁より外側に露出した遮光膜の周縁部分を除去するので、遮光膜周縁部分の剥離が防止され、遮光膜の剥離に起因するパーティクルの発生が抑止される。
【００５８】
構成１７を有する本発明に係るフォトマスクの製造方法においては、除去される遮光膜の周縁部分は、膜厚が遮光膜の設定膜厚未満となっている領域の少なくとも一部を含むので、遮光膜周縁部分の剥離が防止され、遮光膜の剥離に起因するパーティクルの発生が抑止される。
【００５９】
すなわち、本発明は、前述のようなフォトマスクブランクを用いることによって、フォトマスクブランクの搬送やアライナへの設置等の取扱いにおいて、遮光膜周縁部分の剥離が防止され、遮光膜の剥離に起因するパーティクルの発生が抑止され、生産性の向上されたフォトマスク中間体及びフォトマスク、並びに、このようなフォトマスクの製造方法を提供することができるものである。
【００６０】
すなわち、本発明は、フォトマスクの製造において、露光工程の歩留を格段に向上させ、フォトマスク製造工程中の洗浄（ペリクル形成前の洗浄）回数を減少させることを可能として、生産性を向上させることができる。
【００６１】
そして、構成１８を有する本発明に係るパターンの転写方法においては、本発明に係るフォトマスク、もしくは、本発明に係るフォトマスクの製造方法により製造されたフォトマスクを用いて、このフォトマスクの遮光膜に形成されたパターンを、描画機により被転写体に転写するので、フォトマスクの遮光膜周縁部分の剥離が防止されており、遮光膜の剥離に起因するパーティクルの発生が抑止されるので、良好にパターンの転写を行うことができる。
【発明を実施するための最良の形態】
【００６２】
以下、本発明を実施するための最良の実施の形態について説明する。
【００６３】
〔フォトマスクブランクの製造方法の実施の形態〕
以下、本発明に係るフォトマスクブランクの製造方法について、各工程順に説明する。なお、本発明に係るフォトマスクブランクの製造方法を実施することによって、本発明に係るフォトマスクブランクが製造される。
【００６４】
〔１〕成膜工程
図１は、本発明に係るフォトマスクブランクの製造方法を各工程を示す断面図である。
【００６５】
まず、図１中の（ａ）に示すように、石英ガラス等からなる透光性基板１の主表面を精密研磨し、この透光性基板１の主表面上に、スパッタリング等の手段により、遮光膜２を形成する。
【００６６】
透光性基板１としては、例えば、５ｍｍ乃至１５ｍｍ程度の厚みのものを用いることができる。遮光膜２としては、クロムを主成分とするものが好適であるが、これに限定されるものではない。また、遮光膜２は、露光光の一部を透過する半透光性の膜であってもよく、さらに、複数の膜（例えば、複数の遮光膜、または、遮光膜及び半透過膜）を積層した膜であってもよい。
【００６７】
図２は、透光性基板の主表面全体に遮光膜を形成したフォトマスクブランクの構成を示す断面図である。
【００６８】
遮光膜２の形成においては、図２に示すように、透光性基板１の主表面全体にスパッタリング等により遮光膜２を成膜してもよい。しかし、透光性基板１の主表面全体に遮光膜２を成膜すると、透光性基板１の端面（側面）に遮光膜２の材料が回り込んで成膜され、この端面部分の膜が、後工程、例えば、透光性基板１にレジストを塗布する工程の前後における搬送時などに透光性基板１を担持したときに、剥離してパーティクルとなり、悪影響を与える。したがって、遮光膜２の形成においては、主表面の周縁に沿った部分を遮光膜２の非形成領域として残すことが好ましい。透光性基板１の主表面の周縁部分を膜非形成領域とすると、前述のようなパーティクル発生の懸念が解消される。なお、遮光膜２の非形成領域は、透光性基板１の主表面の周縁から、１ｍｍ乃至１０ｍｍ程度の幅の範囲とすることが好ましい。
【００６９】
遮光膜２をスパッタリングによって形成する場合において、非形成領域を設けるには、透光性基板１の主表面の周縁に沿った部分をマスキングしてスパッタリングを行うことができる。ただし、この場合には、透光性基板１とスパッタリングマスクとの隙間から回り込んだスパッタ素材が透光性基板１に付着し、遮光膜２の周縁に沿って、この遮光膜２の設定膜厚に達しない膜厚であって膜厚の不均一な膜が形成される。例えば、遮光膜２の設定膜厚が８０ｎｍ（８００Å）乃至１５０ｎｍ（１５００Å）の間の所定値であるとき、この遮光膜２の周縁側には、この設定膜厚から漸次減少してゼロ（非形成）に至る不均一な膜厚の領域が形成される。多くの場合、設定膜厚に達しない部分が遮光膜の周縁に１ｍｍ以上（例えば、１ｍｍ乃至１．５ｍｍ）の幅で形成されていた。ここで、設定膜厚とは、遮光膜として設定された膜厚のことであり、上記周縁部以外の部分の膜厚であるが、便宜的に、膜中央近傍の膜厚とすることができる。なお、設定膜厚部分は、触針法による測定によると、膜厚ばらつきが３０ｎｍ（３００Å）以下となる。これに対し、上記周縁部には、膜厚ばらつきが５０ｎｍ（５００Å）以上となる部分が存在する。
【００７０】
このような、遮光膜２の周縁側の膜厚の不均一な領域は、剥離してパーティクルの発生源となる虞れがある。本発明において、このような膜厚の不均一な領域は、後述する後の工程において、エッチング処理等によって除去することとなる。すなわち、本発明では、上記のような膜厚ばらつき５０ｎｍ（５００Å）以上の部分を無くすることが可能である。
【００７１】
〔２〕レジスト塗布工程
次に、図１中の（ｂ）に示すように、透光性基板１上に成膜された遮光膜２上に、レジスト材料を塗布し、レジスト膜３を形成する。このレジスト膜３の形成領域（レジスト材料の塗布領域）は、遮光膜２の形成領域の全体を含むものとするのが好ましい。すなわち、レジスト膜３は、遮光膜２の全体をカバーして形成され、さらに、遮光膜２の非形成領域上にも形成される。
【００７２】
レジスト材料の塗布方法としては、スピンコータ等、公知の装置を使用した方法を用いることができる。また、開口端を上方に向けたノズル中に毛細管現象によってレジスト材料を上昇させ、このノズルの開口端に達したレジスト材料を下方に向けた透光性基板１の被塗布面に接液させた後、これらノズルと透光性基板１とを相対移動させることにより、透光性基板１の被塗布面にレジスト膜３を形成する方式（いわゆるキャップコータ（Cap Coater）を用いた方式）によってもよい。
【００７３】
なお、この工程において、レジスト膜３の形成領域を、遮光膜２の形成領域より小さくしておくことが可能である。透光性基板１の主表面の周縁部分に遮光膜２の非形成領域を形成した場合であっても、また、図２に示すように、遮光膜２を透光性基板１の主表面全体に成膜した場合であっても、レジスト膜３の形成領域を、遮光膜２の形成領域より小さくすることが可能である。この場合には、後述する〔３〕レジストの一部除去工程を省略することが可能となる。
【００７４】
ただし、レジスト膜３の膜質の安定性や、レジスト材料の塗布装置の簡便性などの観点から、レジスト膜３の形成領域は、遮光膜２の形成領域を含むようにし、レジスト膜３が遮光膜２を覆うようにすることが好ましい。
【００７５】
〔３〕レジストの一部除去工程
前述の工程において、レジスト膜３を遮光膜２を覆うように形成した場合には、この工程において、図１中の（ｃ）に示すように、このレジスト膜３の周縁部分を除去する。すなわち、レジスト膜３の周縁部分を除去することによって、このレジスト膜３の下層に形成されている遮光膜２の周縁部分を外方側に露出させる。
【００７６】
レジスト膜３が除去された領域は、後述する後の工程において、エッチング処理等によって遮光膜２が除去される領域となる。したがって、遮光膜２の除去が必要な領域に応じて、レジスト膜３を除去する領域を決定することとなる。
【００７７】
レジスト膜３の所定領域を除去する方法としては、レジスト膜３の所定領域にレジスト材料の溶剤を接触させた後、この溶剤を所定領域のレジスト膜３とともに除去する方法を用いることができる。例えば、レジスト膜３を除去する領域以外のレジスト膜３の主表面をカバー部材で覆っておき、このカバー部材の上からレジスト材料の溶剤を供給し、カバー部材に設けられた供給孔を通じてレジスト膜３の除去部分を溶解させ、除去する方法が考えられる。また、レジスト膜３の除去部分に向けて、ノズルによって溶剤を供給し、この除去部分のみに溶剤が到達するように制御することもできる。あるいは、レジスト材料の溶剤を含ませた布によって、レジスト膜３の除去部分を拭き取るようにしてもよい。
【００７８】
図３は、レジスト膜の周縁部分に対する露光を行っている状態を示す断面図である。
【００７９】
また、この工程においては、レジスト膜３の所定領域を除去することまでは行わずに、図３に示すように、遮光マスク４及び光源５を用いて、当該領域に対する選択的な露光のみを行っておいてもよい。すなわち、光源５からの光束は、レジスト膜３の中央部分には、遮光マスク４によって遮られることによって到達せず、レジスト膜３の外周部分には、遮光マスク４の外周側を通過して到達し、この部分のレジスト膜３を感光させる。この場合には、後述する後の工程において、あるいは、後述するフォトマスクの製造工程において、レジスト膜３の露光された領域が現像され、除去されることとなる。
【００８０】
さらに、図４に示すように、遮光マスク４を用いることなく、光源５からの光束を透光性基板１の裏面側から入射させることにより、遮光膜２を遮光マスクとして用いて、レジスト膜３の周縁部分のみを選択的に露光することができる。すなわち、光源５からの光束は、レジスト膜３の中央部分には、遮光膜２によって遮られることによって到達せず、レジスト膜３の外周部分には、遮光膜２の外周側を通過して到達し、この部分のレジスト膜３を感光させる。この場合にも、後述する後の工程において、あるいは、後述するフォトマスクの製造工程において、レジスト膜３の露光された領域が現像され、除去されることとなる。
【００８１】
この場合において、透光性基板１上に形成された遮光膜２の周縁部分においては、設計膜厚に足りない膜厚の部分は、遮光が不十分であるため、光源からの光束の一部が透過し、レジスト膜３を感光させる。したがって、光源５の発光光量は、遮光膜２の周縁部分のレジスト膜３が十分に感光される程度の強度とするべきである。遮光膜２が十分な膜厚を有する領域においては、光源５からの光束が透過しないため、レジスト膜３が感光されることはない。
【００８２】
この工程において、レジスト膜３の周縁部分が露光されたフォトマスクブランクにおいては、このレジスト膜３の周縁部分は、現像され、その後、除去される。また、このフォトマスクブランクにおけるレジスト膜３は、後述のように、フォトマスクの製造工程におけるパターンの現像工程において、周縁部分を同時に現像されて、除去されるようにしてもよい。
【００８３】
なお、レジスト膜３の周縁側の除去部分に対する選択的な露光は、フォトマスクブランクの製造工程において行わずに、後述するフォトマスクの製造工程において、レジスト膜３に対するパターン描画と同時に、または、パターン描画の前に、あるいは、パターン描画の後に行ってもよい。ただし、レジスト膜３に対する選択的な露光は、上述したように、この工程で行っておくことが好ましい。
【００８４】
上述の各工程を経て、本発明に係るフォトマスクブランクが製造される。
【００８５】
〔フォトマスクの製造方法の実施の形態〕
以下、本発明に係るフォトマスクの製造方法について、各工程順に説明する。なお、本発明に係るフォトマスク製造方法を実施することによって、本発明に係るフォトマスクが製造される。
【００８６】
このフォトマスクの製造方法は、前述した本発明に係るフォトマスクブランクを用いて行うものである。ただし、レジスト膜３の周縁側の除去部分に対する選択的な露光を、このフォトマスクの製造工程において行う場合には、従来のフォトマスクブランク（透明基板１上に成形された遮光膜２上に、この遮光膜２を覆ってレジスト膜３が形成され、このレジスト膜３に何らの露光が行われていないもの）を用いて行うこととなる。
【００８７】
〔１〕パターン描画工程
前述したフォトマスクブランクを用いて、必要に応じて、レジスト膜３をベークし、その後、所望のパターンに基づき、レジスト膜３上にパターン描画（選択的な露光）を行う。このパターン描画は、例えば、レーザ描画機を用いて行うことができる。
【００８８】
なお、電子線を用いる描画機を用いる場合には、透光性基板１のチャージアップ防止のため、透光性基板１の周縁部分が導電性であることが好ましい。一方、レーザ描画機を用いる場合には、透光性基板１の周縁部分が導電性である必要はない。したがって、本発明において、透光性基板１の周縁部分に遮光膜２の非形成領域を設ける場合には、レーザ描画機を用いることが好都合である。
【００８９】
なお、前述したフォトマスクブランクの製造工程において、レジスト膜３の周縁側の除去部分に対する選択的な露光が行われていない場合には、この工程において、レジスト膜３に対するパターン描画と同時に、または、パターン描画の前に、あるいは、パターン描画の後にレジスト膜３の周縁側に対する選択的な露光を行う。ここで行うレジスト膜３の周縁側に対する選択的な露光は、フォトマスクブランクの製造工程において説明したものと同様である。
【００９０】
〔２〕現像及びエッチング処理工程
パターン描画を完了したレジスト膜３を現像し、レジストパターンを形成する。また、前述したフォトマスクブランクの製造工程において、レジスト膜３の周縁部分について露光のみが行われており、除去が行われていない場合には、この現像工程において、露光部分が除去される。
【００９１】
このように形成されたレジストパターンをマスクとして、遮光膜２をエッチング処理することにより、遮光膜パターンを形成する。エッチング処理の方式には特に制限はないが、例えば、公知のウエットエッチング処理を用いることができる。このとき、遮光膜２の周縁部分は、レジスト膜３によってカバーされていないため、この周縁部分も、エッチング処理によって除去される。このとき、遮光膜２の非形成領域は、例えば、透光性基板１の周縁からの幅が、１ｍｍ乃至２０ｍｍとなる。
【００９２】
この工程により、遮光膜２の周縁側に形成された膜厚が不均一で遮光膜２の設定膜厚に足りない膜が除去される。このような、膜厚が不均一で遮光膜２の設定膜厚に足りない膜は、前述したように、遮光膜２のスパッタ成膜時に形成されたものである。この工程において除去される遮光膜２の周縁部分は、例えば、遮光膜２の設定膜厚の９８％未満の部分である。遮光膜２の設定膜厚は、前述したように、例えば、８０ｎｍ（８００Å）乃至１５０ｎｍ（１５００Å）の範囲内の所定の膜厚である。
【００９３】
図５は、本発明に係るフォトマスク中間体の構成を示す断面図である。
【００９４】
このようにして、遮光膜２の周縁部分が除去されることによって、図５に示すように、透光性基板１の主表面の周縁に沿った外周部分に遮光膜２及びレジスト膜３の非形成領域を有するいわばフォトマスク中間体が構成される。このフォトマスク中間体においては、遮光膜２及びレジスト膜３の周縁の位置は、透光性基板１の主表面に対する垂直方向に一致している。
【００９５】
〔３〕レジスト除去工程
次に、不要となったレジスト膜３を、公知の方法により除去する。これによって、透光性基板１上に、パターニングされた遮光膜２が精緻に形成されたフォトマスクが完成する。このフォトマスクは、透光性基板１の主表面の周縁に沿った部分に、遮光膜２の非形成領域を有している。また、この遮光膜２の周縁、すなわち、非形成領域に臨む遮光膜２の周縁の端面は、この遮光膜２の周縁部分に対するエッチング処理がなされた被エッチング領域との界面となっており、透光性基板１の主表面から、この主表面に垂直な方向に、ほぼ垂直に立ち上がった形状となっている。
【００９６】
図６は、本発明に係るフォトマスクの要部の構成を示す断面図である。
【００９７】
すなわち、このフォトマスクにおいて、遮光膜２は、図６に示すように、非形成領域に臨む周縁の端面近傍において、膜厚がこの遮光膜２の設定膜厚の９８％未満となっている領域が、この遮光膜２と非形成領域との境界からの距離（幅）が５００μｍ未満の領域となっている。さらに、膜厚が遮光膜２の設定膜厚の９８％未満である領域は、幅１００μｍ以下の領域あることが好ましく、幅５０μｍ以下の領域であれば、より好ましい。
【００９８】
〔パターンの転写方法の実施の形態〕
このパターンの転写方法においては、前述のようにして製造されたフォトマスクを用いて、被転写体に対してパターンを露光する。被転写体は、例えば、液晶ディスプレイ用、または、プラズマディスプレイパネル用のガラス基板や、カラーフィルタなどであり、その用途に制約はない。
【００９９】
また、本発明に係るフォトマスクには、サイズの制限はない。ただし、例えば、一辺が３００ｍｍ以上のサイズである場合、特に、一辺が５００ｍｍ以上である場合のように、大型化したフォトマスクにおいて、発明の効果が特に顕著となる。
【０１００】
すなわち、液晶ディスプレイやプラズマディスプレイパネル等の表示装置の製造に用いられるフォトマスクは、表示画面の大面積化に伴って大型化する傾向にある。そして、フォトマスクが大型化するほど、厚く重くなるため、遮光膜２の剥離に起因するパーティクル発生のリスクが高まる。フォトマスクは、これを取り扱う際に、その外周部を挟み込む冶具を用いてしっかりと保持される必要があるが、フォトマスクが重いほど、冶具との接触部、すなわち、外周部分にかかる荷重も大きくなり、この部分の遮光膜２が剥がれ易くなるからである。したがって、本発明は、大型化したフォトマスクにおいて、特に顕著な効果を発揮することとなる。
【実施例】
【０１０１】
以下、本発明の実施例について説明する。
【０１０２】
主表面を研磨した石英ガラスからなる透光性基板１の主表面上に、スパッタ法を用いて、クロムを主成分とする膜厚１００ｎｍ（１０００Å）の遮光膜２を成膜した。このとき、透光性基板１の主平面の周縁から３ｍｍ幅の部分は、スパッタ成膜時にマスキング治具を配置することによって、クロムを遮蔽し、非形成領域とした。
【０１０３】
次に、キャップコータを用いて、透光性基板１の主表面の全面に、膜厚１．０μｍのレジスト膜３を塗布し、乾燥後ベークした。そして、レジスト膜３の周縁部分を、透光性基板１の周縁から６ｍｍの幅で除去した。除去方法としては、透光性基板１の裏面側より露光し、現像によってレジスト膜３を除去する方法を採用した。
【０１０４】
このようにして、フォトマスクブランクを製造した。
【０１０５】
次に、このフォトマスクブランクに対して、描画機を用いて、液晶表示パネルのデバイス基板製造用のパターンを描画した。描画の後、公知の工程により、現像及びエッチング処理を行って、遮光膜２にパターンを形成した。そして、不要となったレジスト膜３を除去した。
【０１０６】
このようにして、フォトマスクを製造した。
【０１０７】
得られたフォトマスクを目視により検査したところ、遮光膜２の周縁、すなわち、遮光膜２と非形成領域との境界は、明確な境界線となっていた。また、遮光膜２の周縁の形状を顕微鏡及び接触式膜厚測定機で測定したところ、遮光膜２の周縁近傍において、膜厚が設定膜厚である１００ｎｍ（１０００Å）の９８％未満の部分の幅は、５０μｍ以下であった。すなわち、遮光膜２の周縁の端面は、透光性基板１の主表面から、ほぼ垂直に立ち上がった形状となっていた。
【０１０８】
そして、洗浄を行った。洗浄工程においては、洗浄後の検査で３μｍ以上の異物の数が０（ゼロ）となったときに、洗浄を完了するとの基準を用いて行ったが、１回の洗浄によってこの基準をクリアした。その後、ペリクルを形成した。
【０１０９】
一方、比較例として、遮光膜２の周縁部分をスパッタ成膜がなされた後の状態のままとして、フォトマスクを作製した。このフォトマスクは、遮光膜の周縁に１ｍｍ程度の膜厚不足の部分が目視で観察された。このフォトマスクを用いて、ペリクルを形成した。ペリクル形成前の異物確認においては、遮光膜２の周縁近傍の影響によるものが確認され、ペリクル形成工程を完了するには、８回の洗浄が必要であった。
【図面の簡単な説明】
【０１１０】
【図１】本発明に係るフォトマスクブランクの製造方法を各工程を示す断面図である。
【図２】透光性基板の主表面全体に遮光膜を形成したフォトマスクブランクの構成を示す断面図である。
【図３】レジスト膜の周縁部分に対する露光を行っている状態を示す断面図である。
【図４】遮光膜を用いてレジスト膜の周縁部分に対する露光を行っている状態を示す断面図である。
【図５】本発明に係るフォトマスク中間体の構成を示す断面図である。
【図６】本発明に係るフォトマスクの要部の構成を示す断面図である。
【符号の説明】
【０１１１】
１  透光性基板
２  遮光膜
３  レジスト膜
４  遮光マスク
５  光源
【図１】
2008083194.tif 000003
【図２】
2008083194.tif 000004
【図３】
2008083194.tif 000005
【図４】
2008083194.tif 000006
【図５】
2008083194.tif 000007
【図６】
2008083194.tif 000008